(57)【特許請求の範囲】
【請求項１】
３−メチル−１，５−ペンタンジオールをモノマー単位として含むポリカーボネートジオール（ａ）と、１個以上の水酸基と１個以上の（メタ）アクリロイル基とを含む（メタ）アクリレート（ｂ）と、ポリイソシアネート（ｃ）との反応生成物である不飽和基含有ポリウレタン樹脂を含有する活性エネルギー線硬化型樹脂組成物であって、前記ポリカーボネートジオール（ａ）の数平均分子量が２，０００以上３，０００以下であり、不飽和基含有ポリウレタン樹脂の数平均分子量が１，０００〜２００，０００であり、且つ不飽和度が０．１〜１ｍｏｌ／ｋｇであることを特徴とする、活性エネルギー線硬化型樹脂組成物。
【請求項２】
前記（メタ）アクリレート（ｂ）の分子量が、１００〜３，０００の範囲であることを特徴とする請求項１に記載の活性エネルギー線硬化型樹脂組成物。
【請求項３】
前記（メタ）アクリレート（ｂ）が、２−ヒドロキシエチルアクリレート、２−ヒドロキシエチルメタクリレート、２−ヒドロキシエチルアクリレートのε−カプロラクトン付加物、２−ヒドロキシエチルアクリレートのβ−メチル−バレロラクトン付加物、２−ヒドロキシエチルメタクリレートのε−カプロラクトン付加物、２−ヒドロキシエチルメタクリレートのβ−メチル−バレロラクトン付加物からなる群より選ばれる少なくとも１種であることを特徴とする請求項１又は請求項２に記載の活性エネルギー線硬化型樹脂組成物。
【請求項４】
前記ポリイソシアネート（ｃ）が、脂肪族ジイソシアネート及び脂環族ジイソシアネートから選択される少なくとも１種であることを特徴とする請求項１乃至請求項３のいずれかに記載の活性エネルギー線硬化型樹脂組成物。
【請求項５】
さらに光重合開始剤を、前記不飽和基含有ポリウレタン樹脂組成物１００質量部に対して０．０１〜１５質量部含有することを特徴とする請求項１乃至請求項４のいずれかに記載の活性エネルギー線硬化型樹脂組成物。
【請求項６】
請求項１乃至請求項５のいずれかに記載の活性エネルギー線硬化型樹脂組成物からなる塗料。
【請求項７】
請求項１乃至請求項５のいずれかに記載の活性エネルギー線硬化型樹脂組成物を用いて形成された塗膜。
【発明の詳細な説明】
【技術分野】
【０００１】
本発明は活性エネルギー線硬化型樹脂組成物に関する。
【背景技術】
【０００２】
不飽和基含有ウレタン樹脂は、柔軟性に富み、強靭な硬化膜を形成し得ることから、活性エネルギー線硬化型の樹脂として、例えば、インキ、塗料、接着剤、コーティング剤、表面処理剤等に広く使用されている。
【０００３】
一般に、不飽和基含有ウレタン樹脂は、ポリオール成分、イソシアネート成分、及びラジカル重合性の水酸基含有不飽和モノマー成分を反応させて得られる。ここで、ポリオール成分としては、ポリカーボネートジオールは柔軟性が乏しいことから、ポリエーテルやポリエステル等が一般に使用される（例えば、特許文献１参照）。
【０００４】
近年、不飽和基含有ウレタン樹脂には、さらなる柔軟性、屈曲性の向上とともに、当該樹脂から得られた硬化膜については、耐水性、耐熱性等の耐久性が要求されている。
【０００５】
不飽和基含有ウレタン樹脂の柔軟性や屈曲性を向上させるには、樹脂自体の高分子量化が必要である。
【０００６】
しかしながら、形成される硬化膜の柔軟性や屈曲性等を向上させようとして、不飽和基含有ウレタン樹脂を高分子量化すると、樹脂の粘度が上昇し、ハンドリング性が低下し、低温液性が悪化する傾向があった。また当該樹脂から得られた硬化膜は、低温での屈曲性やグリップ性が低下する傾向にあり、耐水性や耐熱性も十分ではなかった。
【先行技術文献】
【特許文献】
【０００７】
【特許文献１】特開２００３−４０９６５号公報
【発明の概要】
【発明が解決しようとする課題】
【０００８】
本発明は前記した背景技術に鑑みてなされたものであり、その目的は、十分なハンドリング性能と低温液性を備えるとともに、形成される硬化膜の低温屈曲性やグリップ性、耐水性や耐熱性にも優れる不飽和基含有ウレタン樹脂を含む活性エネルギー線硬化型樹脂組成物を提供することである。
【課題を解決するための手段】
【０００９】
本発明者らは、前記課題を解決すべく鋭意研究を行った結果、ポリオール成分として、特定のポリカーボネートジオールを用いた不飽和基含有ウレタン樹脂、及びこれを含む活性エネルギー線硬化型樹脂組成物が前記課題を解決することを見出し、本発明を完成するに至った。
【００１０】
すなわち、本発明は、以下に示すとおりの活性エネルギー線硬化型樹脂組成物に関するものである。
【００１１】
［１］３−メチル−１，５−ペンタンジオールをモノマー単位として含むポリカーボネートジオール（ａ）と、１個以上の水酸基と１個以上の（メタ）アクリロイル基とを含む（メタ）アクリレート（ｂ）と、ポリイソシアネート（ｃ）とを反応させて得られる不飽和基含有ポリウレタン樹脂を含有する活性エネルギー線硬化型樹脂組成物。
【００１２】
［２］前記ポリカーボネートジオール（ａ）の数平均分子量が、３００〜５，０００の範囲であることを特徴とする前記［１］に記載の活性エネルギー線硬化型樹脂組成物。
【００１３】
［３］前記（メタ）アクリレート（ｂ）の分子量が、１００〜３，０００の範囲であることを特徴とする前記［１］又は［２］のいずれかに記載の活性エネルギー線硬化型樹脂組成物。
【００１４】
［４］前記（メタ）アクリレート（ｂ）が、２−ヒドロキシエチルアクリレート、２−ヒドロキシエチルメタクリレート、２−ヒドロキシエチルアクリレートのε−カプロラクトン付加物、２−ヒドロキシエチルアクリレートのβ−メチル−バレロラクトン付加物、２−ヒドロキシエチルメタクリレートのε−カプロラクトン付加物、２−ヒドロキシエチルメタアクリレートのβ−メチル−バレロラクトン付加物からなる群より選ばれる少なくとも１種であることを特徴とする前記［１］乃至［３］のいずれかに記載の活性エネルギー線硬化型樹脂組成物。
【００１５】
［５］前記ポリイソシアネート（ｃ）が、脂肪族ジイソシアネート及び脂環族ジイソシアネートから選択される少なくとも１種であることを特徴とする前記［１］乃至［４］のいずれかに記載の活性エネルギー線硬化型樹脂組成物。
【００１６】
［６］前記不飽和基含有ポリウレタン樹脂の数平均分子量が１，０００〜２００，０００であり、且つ不飽和度が０．１〜１ｍｏｌ／ｋｇであることを特徴とする前記［１］乃至［５］のいずれかに記載の活性エネルギー線硬化型樹脂組成物。
【００１７】
［７］さらに光重合開始剤を、前記不飽和基含有ポリウレタン樹脂組成物１００質量部に対して０．０１〜１５質量部含有することを特徴とする前記［１］乃至［６］のいずれかに記載の活性エネルギー線硬化型樹脂組成物。
【００１８】
［８］前記［１］乃至［７］のいずれかに記載の活性エネルギー線硬化型樹脂組成物からなる塗料。
【００１９】
［９］前記［１］乃至［７］のいずれかに記載の活性エネルギー線硬化型樹脂組成物を用いて形成された塗膜。
【００２０】
なお、本発明において、「（メタ）アクリロイル基」とは、アクリロイル基又はメタクリロイル基を指し、「（メタ）アクリレート」とは、アクリレート又はメタクリレートを指す。
【発明の効果】
【００２１】
本発明によれば、十分な樹脂のハンドリング性と低温液性、硬化性能を備えるとともに、形成される硬化膜もまた低温屈曲性やグリップ性に優れる不飽和基含有ウレタン樹脂、及びこれを含む活性エネルギー線硬化型樹脂組成物を提供できる。
【発明を実施するための形態】
【００２２】
以下、本発明を詳細に説明する。
【００２３】
本発明の活性エネルギー線硬化型樹脂組成物は、３−メチル−１，５−ペンタンジオールをモノマー単位として含むポリカーボネートジオール（ａ）と、１個以上の水酸基と１個以上の（メタ）アクリロイル基とを含む（メタ）アクリレート（ｂ）と、ポリイソシアネート（ｃ）とを反応させて得られる不飽和基含有ポリウレタン樹脂を含有することをその特徴とする。
【００２４】
本発明において、ポリカーボネートジオール（ａ）とは、カーボネート結合を介してポリオールに由来する炭化水素基が連結した高分子鎖と、この高分子鎖の両末端に結合した水酸基とを有するものであって、下記式（Ａ）で表される構造単位を有する。
【００２５】
【化１】
0006603997.tif 000002
【００２６】
本発明で用いるポリカーボネートジオール（ａ）は、ジメチルカーボネート、ジエチルカーボネート等のジアルキルカーボネート類、エチレンカーボネート、プロピレンカーボネート等のアルキレンカーボネート類、ジフェニルカーボネート、ジナフチルカーボネート、ジアントリルカーボネート、ジフェナントリルカーボネート、ジインダニルカーボネート、テトラヒドロナフチルカーボネート等のジアリールカーボネート類等のカーボネート類と、３−メチル−１，５−ペンタンジオールとの脱アルコール反応又は脱フェノール反応によって得ることができる。
【００２７】
本発明においては、ポリカーボネートジオール（ａ）には、３−メチル−１，５−ペンタンジオールと３−メチル−１，５−ペンタンジオール以外のグリコールとを併用してもよい。
【００２８】
３−メチル−１，５−ペンタンジオール以外のグリコールとしては、特に限定するものではないが、例えば、エチレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、１，８−オクタンジオール、１，９−ノナンジオール、３，３−ジメチロールヘプタン、ジエチレングリコール、ジプロピレングリコール、ネオペンチルグリコール、ジエチレングリコール、ジプロピレングリコール、シクロヘキサン−１，４−ジオール、シクロヘキサン−１，４−ジメタノール、ダイマー酸ジオール、ビスフェノールＡのエチレンオキサイド又はプロピレンオキサイド付加物、ビス（β−ヒドロキシエチル）ベンゼン、キシリレングリコール、グリセリン、トリメチロールプロパン、ペンタエリスリトール等の低分子ポリオールを挙げることができる。
【００２９】
ポリカーボネートジオール（ａ）の製造原料である、３−メチル−１，５−ペンタンジオールとそれ以外のグリコールとのモル比（［３−メチル−１，５−ペンタンジオール］：［それ以外のグリコール］）は、１００：０〜１：９９が好ましく、３−メチル−１，５−ペンタンジオールが１モル％未満になると液性が悪化するおそれがある。
【００３０】
本発明において、ポリカーボネートジオール（ａ）の数平均分子量は、合成の容易さ、取り扱いやすさを考慮すると、３００〜５，０００の範囲が好ましい。
【００３１】
本発明において、１個以上の水酸基と１個以上の（メタ）アクリロイル基とを含む（メタ）アクリレート（ｂ）としては、特に限定するものではないが、分子量が１００〜３，０００、好ましくは１００〜２，０００、さらに好ましくは１００〜１，０００の範囲のものであり、例えば、２−ヒドロキシエチルアクリレート、ヒドロキシプロピルアクリレート、ポリエチレングリコールモノアクリレート、ポリプロピレングリコールモノアクリレート、２−ヒドロキシエチルアクリレートのε−カプロラクトン付加物、２−ヒドロキシエチルアクリレートのβ−メチル−バレロラクトン付加物、グリセロールモノアクリレート、グリセロールジアクリレート等のアクリレート類、２−ヒドロキシエチルメタクリレート、ヒドロキシプロピルメタクリレート、ポリエチレングリコールモノアクリレート、ポリプロピレングリコールモノメタクリレート、２−ヒドロキシエチルメタクリレートのε−カプロラクトン付加物、２−ヒドロキシエチルメタクリレートのβ−メチル−バレロラクトン付加物、グリセロールモノメタクリレート、グリセロールジメタクリレート等のメタクリレート類、アリルアルコール、グリセロールモノアリルエーテル、グリセロールジアリルエーテル等のアリル化合物類等が挙げられる。
【００３２】
これらの中で好ましいものとしては、２−ヒドロキシエチルアクリレート、２−ヒドロキシエチルメタクリレート、２−ヒドロキシエチルアクリレートのε−カプロラクトン付加物、２−ヒドロキシエチルアクリレートのβ−メチル−バレロラクトン付加物、２−ヒドロキシエチルメタクリレートのε−カプロラクトン付加物、２−ヒドロキシエチルメタクリレートのβ−メチル−バレロラクトン付加物が好ましく、２−ヒドロキシエチルアクリレート、２−ヒドロキシエチルメタクリレートが特に好ましい。また、（ｂ）成分としては、前記した１種の化合物を単独で使用してもよいし、２種以上を併用してもよい。
【００３３】
本発明において、ポリイソシアネート（ｃ）としては、特に限定されず、従来公知の各種ポリイソシアネートから適宜選択して用いることができる。例えば、ヘキサメチレンジイソシアネート、１，４−テトラメチレンジイソシアネート、２−メチルペンタン−１，５−ジイソシアネート、リジンジイソシアネート等の脂肪族イソシアネート；イソホロンジイソシアネート、ノルボルナンジイソシアネート、水素添化トリレンジイソシアネート、水素添化キシレンジイソシアネート、水素添化ジフェニルメタンジイソシアネート、水素添化テトラメチルキシレンジイソシアネート等の脂環式ジイソシアネート；２，４−トリレンジイソシアネート、２，６−トリレンジイソシアネート、４，４’−ジフェニルメタンジイソシアネート、２，４’−ジフェニルメタンジイソシアネート、２，２’−ジフェニルメタンジイソシアネート、４，４’−ジフェニルエーテルジイソシアネート、２−ニトロジフェニル−４，４’−ジイソシアネート、２，２’−ジフェニルプロパン−４，４’−ジイソシアネート、３，３’−ジメチルジフェニルメタン−４，４’−ジイソシアネート、４，４’−ジフェニルプロパンジイソシアネート、ｍ−フェニレンジイソシアネート、ｐ−フェニレンジイソシアネート、ナフチレン−１，４−ジイソシアネート、ナフチレン−１，５−ジイソシアネート、３，３’−ジメトキシジフェニル−４，４’−ジイソシアネート等の芳香族イソシアネート；キシリレン−１，４−ジイソシアネート、キシリレン−１，３−ジイソシアネート等の芳香脂肪族ジイソシアネート等を用いることができる。これらのポリイソシアネートは、単独で用いても、２種以上混合して用いてもよい。これらの中でも、脂肪族イソシアネート、脂環式ジイソシアネートが好ましい。また、これらのイソシアネートの中でも、イソホロンジイソシアネートが好ましい。
【００３４】
本発明において、不飽和基含有ウレタン樹脂は、数平均分子量が１，０００〜２００，０００であるものが好ましい。数平均分子量が前記範囲未満では、当該樹脂から形成される硬化膜の柔軟性や伸びが不十分となる傾向があり、前記範囲を超えると結晶性、粘度が非常に高くなるため製造安定性の確保が難しくなる傾向がある。より好ましい数平均分子量は１０，０００〜５０，０００である。
【００３５】
また、本発明において、不飽和基含有ウレタン樹脂は、不飽和度が０．１〜１ｍｏｌ／ｋｇであるものが好ましい。ここで、不飽和度とは、樹脂１ｋｇを製造するにあたって必要な（ｂ）成分のモル数をαｍｏｌとし、（ｂ）成分１分子中に含まれるラジカル重合性不飽和結合の数をβ個とした場合、α×βで計算される値である。不飽和度が前記範囲未満では硬化性能が不十分であったり、当該樹脂から形成される硬化膜の架橋密度が小さくなり、十分な表面硬化性が得られなくなる傾向があり、前記範囲を超えると十分な表面硬化性は得られるものの、硬化膜が硬くなり、柔軟性、伸びに乏しくなる傾向がある。より好ましい範囲は０．１〜０．５ｍｏｌ／ｋｇである。
【００３６】
本発明において、不飽和基含有ウレタン樹脂は、例えば、前記した（ａ）〜（ｃ）成分を有機溶媒に投入し、反応させることにより製造できる。
【００３７】
ここで、反応温度は、通常２０〜２００℃であり、３０〜１５０℃の範囲が好ましい。また、反応はイソシアネート残基が無くなくなるまで適宜行えばよく、反応時間は通常１０分間〜４８時間である。有機溶媒としては、例えば、オクタン等の脂肪族炭化水素類、シクロヘキサン、メチルシクロヘキサン等の脂環族炭化水素類、メチルエチルケトン、メチルイソブチルケトン、シクロヘキサノン等のケトン類、酢酸−ｎ−プロピル、酢酸イソプロピル、酢酸エチル、酢酸−ｎ−ブチル、酢酸イソブチル、酢酸ｓｅｃ−ブチル、酢酸ｔｅｒｔ−ブチル等のエステル類、エチレングリコールエチルエーテルアセテート、プロピレングリコールモノメチルエーテルアセテート、３−メチル−３−メトキシブチルアセテート、エチル−３−エトキシプロピオネート等のグリコールエーテルエステル類、ジオキサン等のエーテル類、ヨウ化メチレン、モノクロロベンゼン等のハロゲン化炭化水素類、Ｎ−メチルピロリドン、ジメチルホルムアミド、ジメチルアセトアミド、ジメチルスルホキシド、ヘキサメチルホスホニルアミド等の極性非プロトン溶剤等が挙げられる。これらの溶剤は、単独で又は二種以上を組み合わせて用いることができる。
【００３８】
この反応時には、必要に応じて水酸基とイソシアネート基の反応触媒を添加することができる。このような反応触媒としては、オレイン酸鉛、テトラブチルスズ、三塩化アンチモン、トリフェニルアルミニウム、トリオクチルアルミニウム、ナフテン酸亜鉛、ナフテン酸ジルコニウム、ジブチルスズジラウレート、ジオクチルスズジラウレート、テトラ−ｎ−ブチル−１，３−ジアセチルオキシジスタノキサン、１，４−ジアザ［２．２．２］ビシクロオクタン、Ｎ−エチルモルホリン等を挙げることができる。
【００３９】
また、（ａ）成分、（ｂ）成分、（ｃ）成分の比率は、不飽和基含有ウレタン樹脂に要求される不飽和度、数平均分子量等に応じて決定すればよく、特に限定するものではないが、例えば、数平均分子量が１，０００〜２００，０００で、不飽和度が０．１〜１ｍｏｌ／ｋｇの不飽和基含有ウレタン樹脂を製造するためには、（ａ）〜（ｃ）成分の総合計量（固形分）を１００質量％とした場合に、（ａ）成分が５０〜９０質量％、（ｂ）成分が２〜２０質量％、（ｃ）成分が５〜４０質量％であることが好ましい。また、反応触媒を使用する場合には、通常、（ａ）〜（ｃ）成分の総合計量（固形分）１００質量部に対して０．００５〜１．０質量部の範囲で使用する。
【００４０】
本発明の活性エネルギー線硬化型樹脂組成物は、前記した不飽和基含有ウレタン樹脂１００質量部に対して、光重合開始剤を０．０１〜１５質量部含有することが好ましく、活性エネルギー線照射することにより硬化物が得られる。
【００４１】
光重合開始剤としては、特に限定するものではないが、例えば、アセトフェノン、メトキシアセトフェノン、２，２−ジエトキシアセトフェノン、ｐ−ジメチルアミノアセトフェノン、２，２−ジメトキシ−２−フェニルアセトフェノン、α−ヒドロキシ−α，α’−ジメチルアセトフェノン、２−ヒドロキシ−２−シクロヘキシルアセトフェノン、２−メチル−１−［４−（メチルチオ）フェニル］−２−モンフォリノプロパノン−１等のアセトフェノン類、ベンゾイン、ベンゾインメチルエーテル、ベンゾインエチルエーテル、ベンゾインイソプロピルブチルエーテル等のベンゾインエーテル類、ベンゾフェノン、２−クロロベンゾフェノン、ｐ，ｐ’−ジクロロベンゾフェノン、Ｎ，Ｎ’−テトラメチル−４，４’−ジアミノベンゾフェノン、４−（２−ヒドロキシエトキシ）フェニル（２−ヒドロキシ−２−プロピル）ケトン等のケトン類、チオキサンソン、２−クロロチオキサンソン、２−メチルチオキサンソン等のチオキサンソン類、ビスアシルホスフィンオキサイド、ベンゾイルホスフィンオキサイド等のホスフィン酸化物、ベンジルジメチルケタール等のケタール類、カンファン−２，３−ジオン、フェナントレンキノン等のキノン類等を挙げることができる。これらの光重合開始剤は、単独で又は二種以上を組み合わせて用いることができる。
【００４２】
本発明の活性エネルギー線硬化型樹脂組成物を硬化させる活性エネルギー線としては、特に限定するものではないが、例えば、電子線、紫外線、可視光線、レーザー光（近赤外線、可視光レーザー、紫外線レーザー等）が挙げられる。その照射量は必要に応じて調整してよい。
【００４３】
なお、本発明の活性エネルギー線硬化型樹脂組成物は、前記した（ａ）〜（ｃ）成分の他に、必要に応じて、有機溶媒、着色顔料、体質顔料、塗料用添加剤等を配合してもよい。
【００４４】
有機溶媒としては、例えば、オクタン等の脂肪族炭化水素類、シクロヘキサン、メチルシクロヘキサン等の脂環族炭化水素類、メチルエチルケトン、メチルイソブチルケトン、シクロヘキサノン等のケトン類、酢酸−ｎ−プロピル、酢酸イソプロピル、酢酸エチル、酢酸−ｎ−ブチル、酢酸イソブチル、酢酸ｓｅｃ−ブチル、酢酸ｔｅｒｔ−ブチル等のエステル類、エチレングリコールエチルエーテルアセテート、プロピレングリコールモノメチルエーテルアセテート、３−メチル−３−メトキシブチルアセテート、エチル−３−エトキシプロピオネート等のグリコールエーテルエステル類、ジオキサン等のエーテル類、ヨウ化メチレン、モノクロロベンゼン等のハロゲン化炭化水素類、Ｎ−メチルピロリドン、ジメチルホルムアミド、ジメチルアセトアミド、ジメチルスルホキシド、ヘキサメチルホスホニルアミド等の極性非プロトン溶剤等が挙げられる。
【００４５】
着色顔料としては、特に限定するものではないが、例えば、酸化チタン、酸化亜鉛、カーボンブラック、酸化第二鉄（ベンガラ）、黄鉛、黄色酸化鉄、オーカー、群青、コバルトグリーン等の無機系顔料、アゾ系、ナフトール系、ピラゾロン系、アントラキノン系、ペリレン系、キナクリドン系、ジスアゾ系、イソインドリノン系、ベンゾイミダゾール系、フタロシアニン系、キノフタロン系等の有機顔料が挙げられる。
【００４６】
体質顔料としては、特に限定するものではないが、例えば、重質炭酸カルシウム、クレー、カオリン、タルク、沈降性硫酸バリウム、炭酸バリウム、ホワイトカーボン、珪藻土等が挙げられる。
【００４７】
塗料用添加剤としては、特に限定するものではないが、例えば、可塑剤、触媒、防かび剤、消泡剤、レベリング剤、顔料分散剤、沈降防止剤、たれ防止剤、増粘剤、艶消し剤、光安定剤、紫外線吸収剤等が挙げられる。
【００４８】
本発明の活性エネルギー線硬化型樹脂組成物は、インキ、塗料、接着剤、コーティング剤、表面処理剤等、様々なコーティング用途に好適に用いることが出来る。当該樹脂組成物の塗布法は特に限定されるものではなく公知の手法から適宜選択すればよい。また、塗布量、塗膜の厚み、活性エネルギー線照射量等は、被塗装面の材質等に応じて適宜なものとすればよい。
【００４９】
本発明の活性エネルギー線硬化型樹脂組成物を用いて形成された塗膜は、形成された硬化膜について低温屈曲性、グリップ性、耐水性、耐熱性が要求される各種用途に好適に使用される。
【実施例】
【００５０】
製造例１．
〔ポリカーボネートジオールの製造１〕
攪拌機、温度計、加熱装置、蒸留塔を組んだ反応装置に、グリコールとして３−メチル−１，５−ペンタンジオール（以下ＭＰＤと略す。）と１，６−ヘキサンジオール（以下、１，６−ＨＧと略す。）をモル比でＭＰＤ／１，６−ＨＧ＝３／７とし、このグリコールをジエチルカーボネート（以下、ＤＥＣと略す。）に対する配合割合がモル比で１．０６になるように、ＭＰＤを３００ｇ、１，６−ＨＧを７００ｇ、ＤＥＣを９３９ｇ仕込むとともに、さらに反応触媒としてテトラブチルチタネート（以下、ＴＢＴと略す。）を０．０５ｇ仕込み窒素気流下にて徐々に１９０℃まで温度を上昇させた。エタノールの留出が緩慢となり蒸留塔の塔頂温度が５０℃以下となった時点で、反応温度は１９０℃のまま、１．３ｋＰａまで徐々に減圧を行ない、１．３ｋＰａの圧力でさらに７時間反応させた。さらに１９０℃の反応温度で１．３ｋＰａ以下の減圧下、反応物の水酸基価が３５〜４０（ｍｇ−ＫＯＨ／ｇ）になるまで反応を続行し、ポリカーボネートジオールを得た（Ｐｏｌｙｏｌ−１）。得られたポリオール化合物は、水酸基価が３７．４ｍｇ−ＫＯＨ／ｇ（数平均分子量（以下Ｍｎ）＝３，０００）であった。
【００５１】
製造例２．
〔ポリカーボネートジオールの製造２〕
製造例１と同様の製造方法において、モル比でＭＰＤ／１，６−ＨＧ＝３／７とし、ＤＥＣに対する配合割合がモル比で１．０８になるように、ＭＰＤを３００ｇ、１，６−ＨＧを７００ｇ、ＤＥＣを９２６．１ｇ仕込む以外は同様の方法で合成し水酸基価が５６．１ｍｇ−ＫＯＨ／ｇ（Ｍｎ＝２，０００）のポリカーボネートジオール（Ｐｏｌｙｏｌ−２）を得た。
【００５２】
製造例３．
〔ポリカーボネートジオールの製造３〕
製造例１と同様の製造方法において、モル比でＭＰＤ／１，６−ＨＧ＝３／７とし、ＤＥＣに対する配合割合がモル比で１．１６になるように、ＭＰＤを３００ｇ、１，６−ＨＧを７００ｇ、ＤＥＣを８６２．２ｇ仕込む以外は同様の方法で合成し水酸基価が１１２．２ｍｇ−ＫＯＨ／ｇ（Ｍｎ＝１，０００）のポリカーボネートジオール（Ｐｏｌｙｏｌ−３）を得た。
【００５３】
製造例４．
〔ポリカーボネートジオールの製造４〕
製造例１と同様の製造方法において、モル比でＭＰＤ／１，６−ＨＧ＝５／５とし、ＤＥＣに対する配合割合がモル比で１．０８になるように、ＭＰＤを５００ｇ、１，６−ＨＧを５００ｇ、ＤＥＣを９２６．１ｇ仕込む以外は同様の方法で合成し水酸基価が５６．１ｍｇ−ＫＯＨ／ｇ（Ｍｎ＝２，０００）のポリカーボネートジオール（Ｐｏｌｙｏｌ−４）を得た。
【００５４】
製造例５．
〔ポリカーボネートジオールの製造５〕
製造例１と同様の製造方法において、モル比でＭＰＤ／１，６−ＨＧ＝９／１とし、ＤＥＣに対する配合割合がモル比で１．０８になるように、ＭＰＤを９００ｇ、１，６−ＨＧを１００ｇ、ＤＥＣを９３８．７ｇ仕込む以外は同様の方法で合成し水酸基価が３７．４ｍｇ−ＫＯＨ／ｇ（Ｍｎ＝３，０００）のポリカーボネートジオール（Ｐｏｌｙｏｌ−５）を得た。
【００５５】
製造例６．
〔ポリカーボネートジオールの製造６〕
製造例１と同様の製造方法において、モル比でＭＰＤ／１，６−ＨＧ＝９／１とし、ＤＥＣに対する配合割合がモル比で１．０８になるように、ＭＰＤを９００ｇ、１，６−ＨＧを１００ｇ、ＤＥＣを９２６．１ｇ仕込む以外は同様の方法で合成し水酸基価が５６．１ｍｇ−ＫＯＨ／ｇ（Ｍｎ＝２，０００）のポリカーボネートジオール（Ｐｏｌｙｏｌ−６）を得た。
【００５６】
製造例７．
〔ポリカーボネートジオールの製造７〕
製造例１と同様の製造方法において、モル比でＭＰＤ／１，６−ＨＧ＝９／１とし、ＤＥＣに対する配合割合がモル比で１．３８になるように、ＭＰＤを９００ｇ、１，６−ＨＧを１００ｇ、ＤＥＣを７２５．０ｇ仕込む以外は同様の方法で合成し水酸基価が２２４．０ｍｇ−ＫＯＨ／ｇ（Ｍｎ＝５００）のポリカーボネートジオール（Ｐｏｌｙｏｌ−７）を得た。
【００５７】
製造例８．
〔ポリカーボネートジオールの製造８〕
製造例１と同様の製造方法において、モル比でＭＰＤ／１，６−ＨＧ＝１０／０とし、ＤＥＣに対する配合割合がモル比で１．０８になるように、ＭＰＤを１０００ｇ、１，６−ＨＧを０ｇ、ＤＥＣを９２６．１ｇ仕込む以外は同様の方法で合成し水酸基価が５６．１ｍｇ−ＫＯＨ／ｇ（Ｍｎ＝２，０００）のポリカーボネートジオール（Ｐｏｌｙｏｌ−８）を得た。
【００５８】
製造例９．
〔ポリカーボネートジオールの製造９〕
製造例１と同様の製造方法において、モル比でＭＰＤ／１，６−ＨＧ＝０／１０とし、ＤＥＣに対する配合割合がモル比で１．０８になるように、ＭＰＤを０ｇ、１，６−ＨＧを１０００ｇ、ＤＥＣを９３８．７ｇ仕込む以外は同様の方法で合成し水酸基価が３７．４ｍｇ−ＫＯＨ／ｇ（Ｍｎ＝３，０００）のポリカーボネートジオール（Ｐｏｌｙｏｌ−９）を得た。
【００５９】
製造例１０．
〔ポリカーボネートジオールの製造１０〕
製造例１と同様の製造方法において、モル比でＭＰＤ／１，６−ＨＧ＝０／１０とし、ＤＥＣに対する配合割合がモル比で１．０８になるように、ＭＰＤを０ｇ、１，６−ＨＧを１０００ｇ、ＤＥＣを９２６．１ｇ仕込む以外は同様の方法で合成し水酸基価が５６．１ｍｇ−ＫＯＨ／ｇ（Ｍｎ＝２，０００）のポリカーボネートジオール（Ｐｏｌｙｏｌ−１０）を得た。
【００６０】
製造例１１．
〔ポリカーボネートジオールの製造１１〕
製造例１と同様の製造方法において、モル比でＭＰＤ／１，６−ＨＧ＝０／１０とし、ＤＥＣに対する配合割合がモル比で１．１６になるように、ＭＰＤを０ｇ、１，６−ＨＧを１０００ｇ、ＤＥＣを８６２．２ｇ仕込む以外は同様の方法で合成し水酸基価が１１２．２ｍｇ−ＫＯＨ／ｇ（Ｍｎ＝１，０００）のポリカーボネートジオール（Ｐｏｌｙｏｌ−１１）を得た。
【００６１】
製造例１２．
〔ポリカーボネートジオールの製造１２〕
製造例１と同様の製造方法において、モル比で１，５−ペンタンジオール／１，６−ＨＧ＝５／５とし、ＤＥＣに対する配合割合がモル比で１．０８になるように、１，５−ペンタンジオールを５３１．７ｇ、１，６−ＨＧを４６８．３ｇ、ＤＥＣを８６８．６ｇ仕込む以外は同様の方法で合成し水酸基価が５６．１ｍｇ−ＫＯＨ／ｇ（Ｍｎ＝２，０００）のポリカーボネートジオール（Ｐｏｌｙｏｌ−１２）を得た。
【００６２】
なお、以下の比較例において、Ｐｏｌｙｏｌ−１３として、東ソー社製  ニッポラン−４０１０（ポリ１，４−ブチレンアジペート，水酸基価５６．１ｍｇ−ＫＯＨ／ｇ（Ｍｎ＝２，０００））を使用した。また、Ｐｏｌｙｏｌ−１４としては、保土谷化学社製  ＰＴＧ−２０００ＳＮ（ポリテトラメチレングリコール，水酸基価５６．１ｍｇ−ＫＯＨ／ｇ（Ｍｎ＝２，０００））を使用した。
【００６３】
実施例１．
〔不飽和基含有ウレタン樹脂の製造〕
攪拌機、温度計、加熱装置を組んだ２Ｌの４口フラスコに、Ｐｏｌｙｏｌ−１、４４３．４ｇと、イソホロンジイソシアネート（以下、ＩＰＤＩと略す）４３．７ｇと、ジオクチルスズジラウレート（以下ＤＯＴＤＬと略す）０．２ｇ、メチルエチルケトン（以下、ＭＥＫと略す）５００ｇを投入し、７０℃において約１２時間攪拌し反応させた。その後、２−ヒドロキシエチルメタクリレート（以下、ＨＥＭＡと略す）１２．７ｇを投入し、７０℃において約１２時間攪拌し反応させた。
【００６４】
反応終了は、赤外線吸収スペクトルによりイソシアネート残基が観測されなくなったのを確認した。このようにして、数平均分子量３０，０００、不飽和度０．２０ｍｏｌ／ｋｇの不飽和基含有ウレタン樹脂を固形分として５０質量％含有する樹脂溶液を得た。得られた樹脂溶液について、下記の方法によりハンドリング性と低温液性を評価した。結果を表１、表２に示す。
【００６５】
〔活性エネルギー線硬化型樹脂組成物を用いたフィルム作製〕
得られた樹脂溶液中の不飽和基含有ウレタン樹脂固形分１００質量部に対して、１．５質量部の光重合開始剤（チバスペシャリティケミカルズ社製イルガキュア１８４、１−ヒドロキシシクロヘキシル−フェニルケトン）を加えて樹脂組成物を調製し、この樹脂組成物を離型紙上に約２００μｍの膜厚でコーティングした（グリップ性評価についてはＰＥＴ基材を使用した）。その後、４０℃において２４時間放置して、有機溶媒を完全に揮発させてから、紫外線を１００ｍＪ／ｃｍ２照射してフィルム（硬化膜）を形成した。この硬化膜について、下記の評価方法により低温屈曲性（柔軟性）、グリップ性、耐熱水性、耐熱性を評価した。結果を表１、表２に示す。
【００６６】
〔評価方法〕
（１）ハンドリング性．
得られた不飽和基含有ウレタン樹脂溶液のハンドリング性を以下の３段階で評価した。
２００μｍアプリケーターを用い、塗装速度５ｃｍ／ｓにて塗装し直後の外観を３段階で評価した。平滑で滑らかなものを「◎」、凹凸が見られるものを「×」、その中間を「○」とし、「◎」「○」を合格とした。
【００６７】
（２）低温液性．
得られた不飽和基含有ウレタン樹脂溶液を−５℃に１週間静値した後の液性を以下の３段階で評価した。液状で濁りや浮遊物がないものを「◎」、液状であるが濁りや浮遊物が認められるものを「○」、固化したものを「×」とし、「◎」を合格とした。
【００６８】
（３）低温屈曲性（柔軟性）．
ＪＩＳ  Ｋ  ６５４２に基づき、得られた硬化膜から切り出した試験片を−１０℃にて２５，０００回屈曲を実施し、外観を以下の３段階で評価した。試験片に変化が認められないものを「◎」、曲げた後が残るものを「○」とし、試験片が割れたものを「×」とし、「◎」を合格とした。
【００６９】
（４）グリップ性．
ＰＥＴ基材上に得られた硬化膜を上側にして水平な平台に固定した。この硬化膜上に半径１０ｍｍの円形分銅（１ｇ）を乗せ、平台を傾けたときに分銅が滑り出す角度（θ）を求め、以下の３段階で評価した。θ＞３０°を「◎」、１５°≦θ≦３０°を「○」、θ＜１５°を「×」とし、「◎」を合格とした。
【００７０】
（５）耐熱水性．
サンプル瓶に得られた硬化膜と蒸留水とを入れ、８０℃にて２週間静置し、硬化膜の外観を以下の２段階で評価した。試験前後で変化のないものを「◎」、試験後溶解したものを「×」とし、「◎」を合格とした。
【００７１】
（６）耐熱性．
得られた硬化膜を１１０℃にて２週間静置し、硬化膜の外観を以下の２段階で評価した。
試験前後で変化のないものを「◎」、試験後溶解したものを「×」とし、「◎」を合格とした。
【００７２】
実施例２、４〜６、８、参考例３、７、および比較例１〜６．
温度計、冷却管、攪拌装置を備えた２Ｌの４口フラスコに投入する成分の種類および質量を表１、表２に示すように変更した以外は、実施例１と同様にして、不飽和基含有ウレタン樹脂を製造し、同様にフィルム（硬化膜）を形成し評価を行った。結果を表１、表２に示す。
【００７３】
【表１】
0006603997.tif 000003
【００７４】
【表２】
0006603997.tif 000004